Patent ES-2788529-T3 (ES)
Title: Método de fabricación de un cajón infundido altamente integrado hecho de material compuesto
Inventor: GARCIA MARTIN DIEGO
IPC: B29C33/00
Filed: 2013-12-31
Granted: 2020-10-21
Abstract: Método de fabricación de un cajón infundido altamente integrado hecho de material compuesto con dos revestimientos (3), varias costillas (4), varios larguerillos (5), un larguero delantero y un larguero trasero, que comprende un primer semicajón (1) y un segundo semicajón (2) unidos por medios de conexión, de modo que: - el primer semicajón (1) comprende un revestimiento (3) y las costillas (4), y - el segundo semicajón (2) comprende un revestimiento (3), el larguero delantero, el larguero trasero y los larguerillos (5). caracterizado por que comprende los siguientes pasos: - Preparación del utillaje para el proceso de inyección y ATL (colocación automática de cinta) en seco de costillas (4), revestimientos (3) y larguerillos (5): o Limpieza del utillaje. o Aplicación de medios de desmoldeo al utillaje. - Encintado: los revestimientos (3), los larguerillos (5), los largueros (6) y las costillas (4) son laminados con fibra seca con aglutinante entre las capas. - Proceso de conformado de largueros (6), costillas (4) y larguerillos (5): los larguerillos (5) se conforman con una forma en H y después se cortan en dos formas en T, y los largueros (6) y las costillas (4) se conforman con una forma en J. - Proceso de fabricación del primer semicajón (1), que comprende las siguientes subetapas: o Colocación del revestimiento (3) sobre el utillaje (7) de base. o Colocación de las costillas (4) sobre el revestimiento (3). o Colocación de los módulos (8) de utillaje rígido para el alma de las costillas entre las costillas (4), de manera que la cara del alma de cada costilla que no contiene el reborde superior (14) de la costilla (4) esté en contacto con uno de los lados del utillaje (8), y el conjunto se cubre con una bolsa de vacío (11). o Infusión del primer semicajón (1) con resina utilizando la tecnología LRI (Infusión de Resina Líquida). o Curado con herramientas auto-calefactantes o dentro de un horno. o Desmoldeo: una vez que el proceso de curado ha terminado, se retira la bolsa de vacío (11) y el utillaje (7, 8) se desmoldea. o Inspección dimensional y por ultrasonidos. - Proceso de fabricación del segundo semicajón (2), que comprende las siguientes subetapas: o Colocación del revestimiento (3) sobre el utillaje de base. o Colocación de los larguerillos (5) y los largueros (6) sobre el revestimiento (3). o Colocación de los módulos (10) del utillaje flexible para el alma del larguerillo con entrada de resina (12) sobre los larguerillos (5). o Colocación de los módulos de utillaje rígido para el alma del larguero entre los largueros (6) sobre el revestimiento (3) y sobre los módulos (10) de utillaje flexible para el alma del larguerillo. o Infusión del segundo semicajón (2) con resina utilizando la tecnología LRI (Infusión de Resina Líquida). o Curado con herramientas auto-calefactantes o dentro de un horno. o Desmoldeo: una vez que el proceso de curado ha terminado, la bolsa de vacío (11) se retira y el utillaje (9, 10) se desmoldea. o Inspección dimensional y por ultrasonidos. - Proceso de ensamblado del primer semicajón (1) con el segundo semicajón (2) por medio de la perforación y remachado de las uniones.